(57)【要約】【課題】  飛灰中に含まれる水分量を正確に計測することができ、これにより、飛灰を混練する工程および炭酸化する工程前のそれぞれにおいて、適正な水分量を添加することができ、安定した水分量を有し、また、炭酸化工程後のｐＨを安定的に維持して鉛等の溶出を確実に防止することのできる飛灰の処理方法を提供する。【解決手段】  水分を添加しながら飛灰を混練する工程を包含する飛灰の処理方法において、飛灰の電気抵抗を計測し、飛灰中の水分濃度と飛灰の電気抵抗との相関関係に基いて、飛灰中の水分濃度を所望の濃度に調整することにより飛灰を混練する工程を行う。【選択図】なし【特許請求の範囲】
【請求項１】
水分を添加しながら飛灰を混練する工程を包含する飛灰の処理方法において、
飛灰の電気抵抗を計測し、飛灰中の水分濃度と飛灰の電気抵抗との相関関係に基いて、飛灰中の水分濃度を所望の濃度に調整することにより飛灰を混練する工程を行うことを特徴とする飛灰の処理方法。
【請求項２】
前記飛灰に水を添加して混練する工程を行った後、飛灰を炭酸ガスと接触させて炭酸化処理する炭酸化工程をさらに包含する、請求項１に記載の飛灰の処理方法。
【請求項３】
前記炭酸化工程を行う前に、飛灰の電気抵抗を計測し、飛灰中の水分濃度と飛灰の電気抵抗との相関関係に基づいて炭酸化工程後の水分濃度を所定濃度に維持するように水分を添加する、請求項２に記載の飛灰の処理方法。
【請求項４】
炭酸化工程後の飛灰のｐＨが９〜１１となるように、飛灰に添加される水分量を調整する、請求項２または３に記載の飛灰の処理方法。
【発明の詳細な説明】
【技術分野】
【０００１】
本発明は、都市ごみ処理施設において用いられる飛灰の処理方法に関する。
【背景技術】
【０００２】
都市ごみ焼却により生じる飛灰は、無害化、飛散防止、および輸送の便宜等のために灰混練装置を用いて、一定量の水分や薬剤を添加して、混練処理がなされる。
【０００３】
また、都市ごみ焼却により生じる廃ガス中には、焼却炉で揮散された鉛等の重金属を含むダストや塩化水素、硫黄酸化物等の強酸性のガスが含まれることから、これらの処理を施すことが必要である。
【０００４】
その処理方法の一つとして、消石灰等のアルカリ粉末を廃ガスに加えて中和した後、集塵機によって飛灰を捕捉する方法がある。この方法で排出される飛灰には、焼却炉で揮散されたダストと中和生成物の他に、未反応の消石灰等のアルカリ粉末が含まれ、このため、この飛灰は強アルカリ性を示す。
【０００５】
このようにして生じたアルカリ性の飛灰は、埋立て、地盤工事等に有効利用されるか、あるいは、廃棄処分される。この場合、飛灰中には鉛等の重金属が含まれ、また、アルカリ性の飛灰は、ｐＨが高いために鉛などが溶出しやすくなっているので、含有される鉛等の重金属の溶出を防止する処理を施す必要がある。
【０００６】
このための処置方法としては、飛灰に特定量の水溶性リン酸またはその塩を添加して、鉛等の溶出を防止するリン酸（塩）処理法がある（例えば、特許文献１）。
【０００７】
この方法によるアルカリ性の飛灰の処理方法は、リン酸またはその塩を添加する前に、飛灰中のアルカリ分を炭酸ガスで中和しておくようにしたものである。リン酸（塩）の添加に先立ってアルカリ性の飛灰中の未反応消石灰と炭酸ガスを反応させると、消石灰が難溶性の炭酸カルシウムになり、その後、リン酸またはその塩を添加して鉛等の重金属をリン酸鉛等の難溶性塩として固定化する際、未反応の消石灰が低減されているために、未反応消石灰によって消費されるリン酸またはその塩の量が少なくなり、重金属固定化のために必要なリン酸またはその塩の添加量の低減を図ることができる。さらに、処理飛灰は、消石灰と炭酸ガスとの反応によって生じた炭酸カルシウムによってｐＨ緩衝能力が強化されているので、酸性水による溶出液のｐＨ低下を軽減でき、重金属の溶出を抑制できる。
【０００８】
このように、鉛等の重金属固定化に当たっては、リン酸（塩）の添加に先立って、アルカリ性の飛灰中の未反応消石灰と炭酸ガスとを反応させることが実施される。一般に、炭酸ガスとアルカリ性の飛灰との炭酸化反応において、飛灰の含水率は一定の範囲までは高いほど反応効率が高くなるが、一定の範囲を超えると飛灰が造粒化され、その粒の内部まで炭酸ガスが浸透しないことから反応効率が低下する。したがって、その処理過程においてアルカリ飛灰の含水量を制御することが重要である。
【０００９】
アルカリ性の飛灰に炭酸ガスを添加する際の含水量を制御する方法が特許文献２に記載されている。この文献の方法では、飛灰中に導入される炭酸ガス中の水蒸気量と、排出されるガスの水蒸気量との差に基づいて飛灰中の含水率を算出し、この算出値が設定範囲内になるようにアルカリ性の飛灰への水分供給量を制御している。
【特許文献１】特開平８−１５５４１７号公報
【特許文献２】特開２００２−２７３３７４号公報
【発明の開示】
【発明が解決しようとする課題】
【００１０】
都市ごみ焼却により飛灰では、焼却後に生じる飛灰毎に含まれる水分量が異なり、飛灰中の水分量の多少により、所望の水分濃度にするために添加されるべき水分量が異なる。このため、水分濃度を一定にするように添加される水量を調整することが困難であり、混練処理する毎に処理済みの飛灰中の水分濃度が異なり、水分濃度が常時安定した状態で排出することができないという問題がある。
【００１１】
また、炭酸化反応処理において飛灰中の水分濃度のバラツキが大きいと、炭酸化反応の進行にも大きな差異が生じ、この結果、反応終了後のｐＨは１２〜７付近の間で変動する。灰からの鉛の溶出量を抑制するためには、ｐＨを９〜１１の範囲に調整するのがよいとされ、ｐＨをこのような範囲に調整するためには、炭酸化反応処理時の水分濃度を所定の水分量に維持する必要があるが、飛灰中に含まれる水分は、燃焼処理される毎に異なり、必要な水分添加量は飛灰ごとに異なる。
【００１２】
特許文献２に記載された方法では、水分濃度が一定になるように水分を添加しながらアルカリ飛灰の炭酸化工程を行うものであるが、この方法では、飛灰に含まれる水分量を直接的に計測するものではなく、炭酸化反応が発熱反応であることから反応中に水分量が減り易く、また、温度条件、含まれる消石灰量、ｐＨ等の条件によって、算出される水蒸気量が影響を受けやすい面があり、求められた飛灰の水分量の信頼性が高くなく、飛灰中水分濃度調整を安定的に行うことも困難であり、結果として、炭酸化工程後の飛灰のｐＨを安定的に所定範囲に維持することは難しい。
【００１３】
本発明は、上記事情に鑑みてなされたものであり、飛灰中に含まれる水分量を正確に計測することができ、これにより、飛灰を混練する工程および炭酸化する工程前のそれぞれにおいて、適正な水分量を添加することができ、安定した水分量を有し、また、炭酸化工程後のｐＨを安定的に維持して鉛等の溶出を確実に防止することのできる飛灰の処理方法を提供することを目的とする。
【課題を解決するための手段】
【００１４】
本発明の飛灰の処理方法は、水分を添加しながら飛灰を混練する工程を包含する飛灰の処理方法において、飛灰の電気抵抗を計測し、飛灰中の水分濃度と飛灰の電気抵抗との相関関係に基づいて、飛灰中の水分濃度を所望の濃度に調整することにより飛灰を混練する工程を行うことを特徴とするものである。
【００１５】
ここで、本明細書において記載する飛灰とは、都市ごみの焼却処理後に排出されるダスト分であり、通常、焼却炉で揮散された鉛等の重金属を含むダストや塩化水素、硫黄酸化物等の強酸性のガス、水分等が含まれる。
【００１６】
飛灰の電気抵抗は、従来公知の抵抗測定電極を用いた電気抵抗の測定方法により測定される。このような抵抗測定電極は、混練装置の下部等に備えられる。
【００１７】
飛灰中の水分濃度と飛灰の電気抵抗との相関関係は、燃焼処理した燃焼炉から排出される飛灰を溶融処理した溶融被灰（水分不含有）に各規定量の水分を添加することにより水分濃度が予め分かっている数種のものについてその水分濃度と飛灰抵抗値とをプロットすることにより求める。飛灰中の水分濃度と飛灰の電気抵抗とが直線的な相関関係にあることは、本発明者らによって見出されたものである。
【００１８】
上記本発明の飛灰の処理方法において、前記飛灰を混練する工程を行った後、飛灰を炭酸ガスと接触させて炭酸化処理する炭酸化工程をさらに包含することが好ましい。
【００１９】
上記本発明の飛灰の処理方法において、前記炭酸化工程を行う前に、飛灰の電気抵抗を計測し、飛灰中の水分濃度と飛灰の電気抵抗との相関関係に基づいて炭酸化工程後の水分濃度を所定濃度に維持するように水分を添加することが好ましい。
【００２０】
上記本発明の飛灰の処理方法において、炭酸化工程後の飛灰のｐＨが９〜１１となるように、飛灰に添加される水分量を調整することが好ましい。
【発明の効果】
【００２１】
本発明は、飛灰の電気抵抗を計測し、飛灰中の水分濃度と飛灰の電気抵抗との相関関係に基づいて、飛灰中の水分濃度を所望の濃度に調整することにより飛灰を混練するので、適正な水分量を飛灰に添加することができ、安定した水分量を有するように飛灰を混練処理することができる。
【００２２】
また、飛灰に水を添加して混練する工程を行った後、飛灰を炭酸ガスと接触させて炭酸化処理する炭酸化工程をさらに行う場合に、飛灰の電気抵抗を計測し、飛灰中の水分濃度と飛灰の電気抵抗との相関関係に基づいて炭酸化工程後の水分濃度を所定濃度に維持するように水分を添加するので、炭酸化工程後のｐＨを鉛が溶出することを防止する９〜１１に安定して維持することができる。
【発明を実施するための最良の形態】
【００２３】
次に、本発明を具体的に説明するために、本発明の実施例をいくつか挙げる。
【００２４】
（実施例１）
本実施例１では、飛灰を混練する工程における飛灰中の水分濃度と電気抵抗との相関関係を求めた。飛灰としては、それぞれ異なる被処理物を燃焼処理した燃焼炉から排出される飛灰を溶融処理した溶融被灰Ａ、Ｂを用いた。
【００２５】
図１に装置概要を示す。飛灰に水分を添加して混練する飛灰混練器は、小型のもの（容量７Ｌ）を用いた。２は主軸、３はチョッパ、４は鋤、５はスクレーパ、６は抵抗測定電極、７はデジタルマルチメータを、それぞれ示している。
【００２６】
この混練装置を用いて溶融飛灰Ａ、Ｂを混練し、各水分濃度と飛灰の電気抵抗との関係を求めた。その結果を図２に示す。図２のグラフから、水分濃度が５〜３０％の範囲において飛灰の水分濃度と電気抵抗との間には直線的な相関関係があることが明らかとなった。
【００２７】
（実施例２）
本実施例２では、飛灰を炭酸ガスと接触させて炭酸化処理する炭酸化工程前における飛灰中の水分濃度と電気抵抗との相関関係、および、炭酸化工程前の水分量と炭酸化工程後の飛灰のｐＨとの相関関係を求めた。飛灰としては、それぞれ異なる被処理物を燃焼処理した燃焼炉から排出される飛灰を溶融処理した溶融被灰Ａ、Ｂを用いた。
【００２８】
図３に装置概要を示す。飛灰に水分を添加して混練する飛灰混練器は、小型のもの（容量７Ｌ）を用いた。２は主軸、３はチョッパ、４は鋤、５はスクレーパ、６は抵抗測定電極、７はデジタルマルチメータ、８はＣＯ２濃度計、９はガス混合器、をそれぞれ示している。
【００２９】
この混練装置を用いて溶融飛灰Ａ、Ｂを混練し、飛灰中の水分濃度と電気抵抗との相関関係、および、炭酸化工程前の水分量と炭酸化工程後の飛灰のｐＨとの相関関係をそれぞれ求めた。その結果を、図４および図５にそれぞれ示す。図４の結果から、水分濃度が５〜３０％の範囲において飛灰の水分濃度と電気抵抗との間には直線的な相関関係があることが明らかとなった。また、図５の結果から、炭酸工程前の飛灰の水分量と炭酸化工程後のｐＨとの間にも相関関係があることも明らかとなった。これらの結果、飛灰の電気抵抗と炭酸化工程後のｐＨとの間にも相関関係が成り立ち、炭酸化工程前の飛灰の電気抵抗値を所定範囲に維持することにより、炭酸化工程後のｐＨを所定範囲に維持することができることが分かった。すなわち、図４および図５の結果によると、鉛の溶出を防止するｐＨ９〜１１に維持するためには、図５により、炭酸化工程前の水分量を、１２〜２８％程度に維持すればよく、さらに、水分量を１２〜２８％程度にするためには、図４により、電気抵抗を１８００〜６０００Ω程度に維持すればよいことが分かる。
【産業上の利用可能性】
【００３０】
本発明は、都市ごみ処理施設において用いられる飛灰の処理方法に関し、飛灰中に含まれる水分量を正確に計測することができ、これにより、飛灰を混練する工程および炭酸化する工程前のそれぞれにおいて、適正な水分量を添加することができ、安定した水分量を有し、また、鉛等の溶出を確実に防止することのできる飛灰の処理方法を提供することができる。
【図面の簡単な説明】
【００３１】
【図１】実施例１に使用される飛灰混練装置を示す概略図である。
【図２】溶融飛灰Ａ、Ｂを混練し、各水分濃度と飛灰の電気抵抗との関係を求めた、実施例１の結果を示すグラフである。
【図３】実施例２に使用される飛灰混練装置を示す概略図である。
【図４】溶融飛灰Ａ、Ｂを混練し、飛灰中の水分濃度と電気抵抗との相関関係を求めた、実施例２の結果を示すグラフである。
【図５】溶融飛灰Ａ、Ｂを混練し、炭酸化工程前の水分量と炭酸化工程後の飛灰のｐＨとの相関関係を求めた、実施例２の結果を示すグラフである。
【符号の説明】
【００３２】
１  飛灰混練器
２  主軸
３  チョッパ
４  鋤
５  スクレーパ
６  抵抗測定電極
７  デジタルマルチメータ
８  ＣＯ２濃度計
９  ガス混合器
【図１】
2006281055.tif 000002
【図２】
2006281055.tif 000003
【図３】
2006281055.tif 000004
【図４】
2006281055.tif 000005
【図５】
2006281055.tif 000006